(57)【特許請求の範囲】
【請求項１】
下記（１）と（２）を含有する組成物。
（１）有機チタン化合物とポリビニルアルコールと水を含有するＡ材
（２）（２−１）カルシウムアルミネート化合物と（２−２）ＣａＯ／Ａｌ２Ｏ３モル比が１．５〜３．０で、ＳｉＯ２含有量が２．０〜５．０質量％の組成を有するカルシウムアルミノシリケート化合物と（２−３）凝結遅延剤をカルシウムアルミネート化合物１００質量部に対して０．１〜１０質量部と（２−４）水を含有するＢ材
【請求項２】
凝結遅延剤が、オキシカルボン酸類、糖類、高分子有機酸類、燐酸類、ケイフッ化物からなる群のうちの１種以上である請求項１記載の組成物。
【請求項３】
（１−１）Ａ材に含まれる有機チタン化合物中のチタンと（１−２）ポリビニルアルコール水溶液中の水酸基とのモル比が０．０５〜０．４である請求項１又は２のいずれか１項記載の組成物。
【請求項４】
Ｂ材が、カルシウムアルミネート化合物１００質量部、カルシウムアルミノシリケート化合物０．１〜６０質量部、凝結遅延剤０．１〜１０質量部、水粉体比で１５〜１００質量％の水を含有する請求項１〜３のいずれか１項記載の組成物。
【請求項５】
Ａ材中の有機チタン化合物の水溶液のチタン濃度が１．０〜１０．０質量％であり、Ａ材とＢ材の合計１００質量部中、Ｂ材が５〜５０質量部である請求項１〜４のいずれか１項記載の組成物。
【請求項６】
請求項１〜５のいずれか１項記載の組成物からなる補修用ヒドロゲル組成物。
【請求項７】
下記（１）と（２）を混合し、注入する注入工法。
（１）有機チタン化合物とポリビニルアルコールと水を含有するＡ材
（２）（２−１）カルシウムアルミネート化合物と（２−２）ＣａＯ／Ａｌ２Ｏ３モル比が１．５〜３．０で、ＳｉＯ２含有量が２．０〜５．０質量％の組成を有するカルシウムアルミノシリケート化合物と（２−３）凝結遅延剤をカルシウムアルミネート化合物１００質量部に対して０．１〜１０質量部と（２−４）水を含有するＢ材
【請求項８】
凝結遅延剤が、オキシカルボン酸類、糖類、高分子有機酸類、燐酸類、ケイフッ化物からなる群のうちの１種以上である請求項７記載の注入工法。
【請求項９】
（１−１）Ａ材に含まれる有機チタン化合物中のチタンと（１−２）ポリビニルアルコール水溶液中の水酸基とのモル比が０．０５〜０．４であり、Ａ材中の有機チタン化合物の水溶液のチタン濃度が１．０〜１０．０質量％であり、Ｂ材が、カルシウムアルミネート化合物１００質量部、カルシウムアルミノシリケート化合物０．１〜６０質量部、凝結遅延剤０．１〜１０質量部、水粉体比で１５〜１００質量％の水を含有し、Ａ材とＢ材の合計１００質量部中、Ｂ材が５〜５０質量部である請求項７又は８記載の注入工法。
【請求項１０】
請求項１〜５項のいずれか１項記載の組成物を地下構造物周囲に注入する補修方法。
【発明の詳細な説明】
【技術分野】
【０００１】
本発明は、主に土木・建築分野の漏水箇所において使用される組成物及びそれを使用した地盤補修方法に関するものである。
【背景技術】
【０００２】
地下構造物の周囲を弾性組成物で改質することにより、地震による地下構造物の被害を軽減する技術が検討されている。弾性組成物としてポリビニルアルコールを用いたヒドロゲル組成物が検討されている（特許文献１、２、３）。水溶性チタン化合物として有機チタンペルオキソ化合物やその製法が開示されている（特許文献４，５）。
【０００３】
【特許文献１】特開平０６−２０７０７１号公報
【特許文献２】特開平０５−１１７００３号公報
【特許文献３】特開２００５−１６２９８４号公報
【特許文献４】特開２０００−１５９７８６号公報
【特許文献５】特開２００４−４３３５３号公報
【０００４】
有機チタン化合物とポリビニルアルコールを含有する弾性組成物が開示されている（特許文献６，７）。
【特許文献６】特開２００７−３１６６２号公報
【０００５】
【特許文献７】特開２００７−１７７２１２号公報
【発明の開示】
【発明が解決しようとする課題】
【０００６】
これらの材料は、ゲル化前は液状であるため充填性が高い特徴を有する。
湧水箇所や漏水箇所などの水流がある箇所でも、水中不分離性に優れる組成物が求められていた。例えば、ゲル組成物が溶解せず、有機物の溶出量が水質基準より低く、充填性が高い組成物が求められていた。
【０００７】
本発明者は、鋭意努力を重ね、種々の実験検討を通して、水中不分離抵抗性に優れる組成物を完成するに至った。
【課題を解決するための手段】
【０００８】
すなわち、本発明は、下記（１）と（２）を含有する組成物であり、
（１）有機チタン化合物とポリビニルアルコールと水を含有するＡ材
（２）（２−１）カルシウムアルミネート化合物と（２−２）ＣａＯ／Ａｌ２Ｏ３モル比が１．５〜３．０で、ＳｉＯ２含有量が２．０〜５．０質量％の組成を有するカルシウムアルミノシリケート化合物と（２−３）凝結遅延剤をカルシウムアルミネート化合物１００質量部に対して０．１〜１０質量部と（２−４）水を含有するＢ材
凝結遅延剤が、オキシカルボン酸類、糖類、高分子有機酸類、燐酸類、ケイフッ化物からなる群のうちの１種以上である該組成物であり、（１−１）Ａ材に含まれる有機チタン化合物中のチタンと（１−２）ポリビニルアルコール水溶液中の水酸基とのモル比が０．０５〜０．４である該組成物であり、Ｂ材が、カルシウムアルミネート化合物１００質量部、カルシウムアルミノシリケート化合物０．１〜６０質量部、凝結遅延剤０．１〜１０質量部、水粉体比で１５〜１００質量％の水を含有する該組成物であり、Ａ材中の有機チタン化合物の水溶液のチタン濃度が１．０〜１０．０質量％であり、Ａ材とＢ材の合計１００質量部中、Ｂ材が５〜５０質量部である該組成物であり、該組成物からなる補修用ヒドロゲル組成物であり、
下記（１）と（２）を混合し、注入する注入工法であり、
（１）有機チタン化合物とポリビニルアルコールと水を含有するＡ材
（２）（２−１）カルシウムアルミネート化合物と（２−２）ＣａＯ／Ａｌ２Ｏ３モル比が１．５〜３．０で、ＳｉＯ２含有量が２．０〜５．０質量％の組成を有するカルシウムアルミノシリケート化合物と（２−３）凝結遅延剤をカルシウムアルミネート化合物１００質量部に対して０．１〜１０質量部と（２−４）水を含有するＢ材
凝結遅延剤が、オキシカルボン酸類、糖類、高分子有機酸類、燐酸類、ケイフッ化物からなる群のうちの１種以上である該注入工法であり、（１−１）Ａ材に含まれる有機チタン化合物中のチタンと（１−２）ポリビニルアルコール水溶液中の水酸基とのモル比が０．０５〜０．４であり、Ａ材中の有機チタン化合物の水溶液のチタン濃度が１．０〜１０．０質量％であり、Ｂ材が、カルシウムアルミネート化合物１００質量部、カルシウムアルミノシリケート化合物０．１〜６０質量部、凝結遅延剤０．１〜１０質量部、水粉体比で１５〜１００質量％の水を含有し、Ａ材とＢ材の合計１００質量部中、Ｂ材が５〜５０質量部である該注入工法であり、該組成物を地下構造物周囲に注入する補修方法である。
【発明の効果】
【０００９】
本発明の組成物は、水中不分離抵抗性に優れる。
【発明を実施するための最良の形態】
【００１０】
なお、本発明で使用する部、％は、特に規定しない限り質量基準である。
【００１１】
本発明で使用するポリビニルアルコール（以下、ＰＶＡと略記）は、完全ケン化型ＰＶＡ、部分ケン化型ＰＶＡをはじめとして、水酸基を有し実質的に水溶性を保持しているものであればよい。アクリル酸、クロトン酸、マレイン酸、アクリルアミドなどを付加した各種変性ＰＶＡを用いることもできる。本発明で使用するＰＶＡの平均重合度は、５００〜３０００が好ましく、１０００〜２０００がより好ましい。ＰＶＡの鹸化度は８０ｍｏｌ％以上のものが好ましく、９０ｍｏｌ％以上がより好ましい。ＰＶＡの重合度や鹸化度が前記範囲外の場合には、ヒドロゲル組成物がゲル化した後の物理的強度、弾力性、耐水性に影響する場合がある。
【００１２】
ＰＶＡを予め水溶液として使用する際、ＰＶＡ水溶液中の固形分濃度は、５〜１５質量％が好ましく、８〜１２質量％がより好ましい。５質量％未満ではヒドロゲル組成物が硬化し弾性が不足する場合があり、１５質量％を超えると水溶液の安定性が悪くなり、さらにヒドロゲル組成物から溶出する有機物の濃度が高くなる場合がある。
【００１３】
本発明で使用する有機チタン化合物は、水酸基やカルボキシル基と反応するもの（架橋剤）であれば利用することができる。中でも、水溶性の有機チタン化合物を用いることが好ましい。
【００１４】
水溶性の有機チタン化合物の中では、チタンアルコキシドにヒドロキシカルボン酸である乳酸を反応させたチタンラクテートや、チタンアルコキシドにβ−ジケトンであるアセチルアセトンを反応させたチタンアセチルアセトネート、チタンアルコキシドにアルカノールアミンであるトリエタノールアミンを反応させたチタントリエタノールアルミネート、チタンアルコキシドにジカルボン酸であるシュウ酸を反応させたシュウ酸チタンなどを含むものが増粘作用の観点から好ましい。特に、水溶液の安定性に優れるチタンラクテートが好ましい。
【００１５】
本発明で使用する有機チタン化合物は液状でも粉末状でも使用できる。液状のほうがＰＶＡ水溶液との混合性に優れる。有機チタン化合物の水溶液のチタン濃度は１．０〜１０．０質量％が好ましく、４．０〜７．０質量％がより好ましい。１．０質量％未満では、十分な架橋が得られず強度発現性が得られない場合がある。１０．０質量％を超えると水溶液が安定しない場合がある。
【００１６】
有機チタン化合物の水溶液のｐＨは２以上が好ましく、４以上がより好ましい。２未満では強酸となり施工時の安全性に課題があり、ゲル化時間が遅くなり、水中不分離抵抗性に劣る場合がある。
【００１７】
本発明で使用する有機チタン化合物とＰＶＡの混合割合は、以下の通りである。有機チタン化合物中のチタンとポリビニルアルコール水溶液中の水酸基とのモル比（以下、Ｔｉ／ＯＨモル比という）が０．０５〜０．４が好ましく、０．０８〜０．２５がより好ましい。０．０５未満ではゲル組成物が膨潤し長期安定性に劣る場合がある。０．４を超えるとゲル組成物の強度が高くなりすぎて弾性が損なわれる場合がある。
【００１８】
本発明で使用するカルシウムアルミノシリケート化合物は、ＣａＯとＡｌ２Ｏ３とＳｉＯ２を主成分とする非晶質物質である。ＣａＯ／Ａｌ２Ｏ３モル比が１．５〜３．０で、ＳｉＯ２含有量が２．０〜５．０質量％の組成を有するものが好ましい。
カルシウムアルミノシリケート化合物は、ＣａＯ／Ａｌ２Ｏ３モル比が２．０〜２．５がより好ましい。１．５未満ではゲル化に時間を要し、充分な水中不分離性が得られない場合がある。３．０を超えると充分な流動性や可使時間が得られない場合がある。
【００１９】
ＳｉＯ２含有量が２．０％未満では十分な流動性や可使時間が得られない場合がある。５．０％を超えるとゲル化に時間を要し、充分な水中不分離性が得られない場合がある。
【００２０】
カルシウムアルミノシリケート化合物を得る方法としては、例えば、ＣａＯ原料とＡｌ２Ｏ３原料とＳｉＯ２原料を電気炉などにより熱処理して得る方法が挙げられる。ＣａＯ原料としては、石灰石や貝殻などの炭酸カルシウム、消石灰などの水酸化カルシウム、生石灰などの酸化カルシウムなどが挙げられる。Ａｌ２Ｏ３原料としては、ボーキサイトやアルミ残灰と呼ばれる産業副産物、アルミ粉などが挙げられる。ＳｉＯ２原料としては、ケイ石や粘土質、各種産業から副生するシリカ質物質などが挙げられる。
【００２１】
カルシウムアルミノシリケート化合物を工業的に得る場合、不純物を含むことがある。例えば、Ｆｅ２Ｏ３、ＭｇＯ、ＴｉＯ２、ＺｒＯ２、ＭｎＯ、Ｎａ２Ｏ、Ｋ２Ｏ、Ｌｉ２Ｏ、Ｓ、Ｐ２Ｏ５、およびＦなどが挙げられる。これらの不純物の存在は、本発明の目的を実質的に阻害しない範囲では特に問題とはならない。これらの不純物の合計が１０％以下だと特に問題とはならない。
【００２２】
カルシウムアルミノシリケート化合物の粉末度は、特に限定されるものではない。ブレーン比表面積で３０００〜９０００ｃｍ２／ｇが好ましく、４０００〜８０００ｃｍ２／ｇがより好ましい。３０００ｃｍ２／ｇ未満ではゲル体の強度が充分でない場合がある。９０００ｃｍ２／ｇを超えると流動性や可使時間の確保が困難になる場合がある。
【００２３】
さらに、本発明においては、カルシウムアルミネート化合物を使用することにより、ゲル化時間を短縮し、有機物の溶出量を最小限に抑え、ヒドロゲル組成物の水中不分離性を効果的に向上する。
【００２４】
本発明で使用するカルシウムアルミネート化合物は、石灰石や石灰や消石灰などのカルシウム原料、ボーキサイトやアルミ残灰などのアルミニウム原料を所定の割合で配合し、熱処理した後、粉砕したものである。
【００２５】
熱処理温度は、１２００〜２０００℃が好ましく、１４００〜１６００℃がより好ましい。１２００℃未満では所定の化合物が得られない場合がある。２０００℃を超えると不経済になる場合がある。焼成中の雰囲気は酸化雰囲気でも還元雰囲気でも構わない。焼成設備はロータリーキルンや電気炉などが使用することができる。
【００２６】
原料としては、主成分であるＣａＯ、Ａｌ２Ｏ３の他に、ＳｉＯ２、Ｆｅ２Ｏ３、ＭｇＯ、ＴｉＯ２、Ｐ２Ｏ５、Ｎａ２Ｏ、Ｋ２Ｏ、フッ素、塩素、重金属類などの不純物を含む場合がある。これらの不純物の合計が１０％以下だと特に問題とはならない。
【００２７】
本発明で使用するカルシウムアルミネート化合物のＣａＯ／Ａｌ２Ｏ３モル比は、０．４〜１．５が好ましい。０．４未満ではヒドロゲル組成物の圧縮強度が低くなる場合がある。１．５を超えるとヒドロゲル組成物の弾力性が低下する場合がある。なお、本発明で使用するヒドロゲル組成物は、カルシウムアルミネート化合物を添加してゲル化させると、アルカリ性を呈する。
【００２８】
カルシウムアルミネート化合物の粉末度は、ブレーン比表面積で１５００〜８０００ｃｍ２／ｇが好ましく、３０００〜６０００ｃｍ２／ｇがより好ましい。１５００ｃｍ２／ｇ未満では充分な強度が得られない場合がある。８０００ｃｍ２／ｇを超えると反応性が高くなるため、充分な可使時間を確保できない場合がある。
【００２９】
カルシウムアルミネート化合物とカルシウムアルミノシリケート化合物を併用した場合、カルシウムアルミノシリケート化合物の使用量は、カルシウムアルミネート化合物１００質量部に対し、０．１〜３０質量部が好ましく、０．３〜１０質量部がより好ましい。０．１質量部未満ではセメントスラリーが瞬結する場合がある。３０質量部を超えると不経済である場合がある。
【００３０】
カルシウムアルミネート化合物のガラス化率は、特に限定されるものではない。カルシウムアルミネート化合物は、結晶質でも非晶質でも使用することができる。結晶質のカルシウムアルミネート化合物としては、３ＣａＯ・Ａｌ２Ｏ３、１２ＣａＯ・７Ａｌ２Ｏ３、ＣａＯ・Ａｌ２Ｏ３、３ＣａＯ・５Ａｌ２Ｏ３、ＣａＯ・２Ａｌ２Ｏ３、ＣａＯ・６Ａｌ２Ｏ３などが挙げられる。これらのうち２種以上を併用することもできる。
【００３１】
本発明では、次に示すＸ線回折リートベルト法により、ガラス化率の測定を行った。粉砕した試料に酸化アルミニウムや酸化マグネシウムなどの内部標準物質を所定量添加した。めのう乳鉢で充分混合したのち、粉末Ｘ線回折測定を実施した。測定結果を定量ソフトで解析し、ガラス化率を求めた。定量ソフトは、Ｓｉｅｔｒｏｎｉｃｓ社の「ＳＩＲＯＱＵＡＮＴ」を用いた。
【００３２】
さらに、本発明においては、凝結遅延剤を使用することにより、ゲル化時間を調整し、有機物の溶出量を最小限に抑え、ヒドロゲル組成物の水中不分離性を効果的に向上する。
【００３３】
本発明で使用する凝結遅延剤は、オキシカルボン酸類、糖類、高分子有機酸類、燐酸類、ケイフッ化物などが挙げられる。セメントスラリーのｐＨに影響を及ぼさない観点から、糖類が好ましい。糖類の中では、ショ糖が好ましい。
【００３４】
凝結遅延剤使用量は、カルシウムアルミネート化合物１００質量部に対し、０．１〜１０質量部が好ましく、０．３〜５質量部がより好ましい。０．１質量部未満ではセメントスラリーが瞬結する場合がある。１０質量部を超えると有機物の溶出量が多くなり、凝結遅延効果が劣る場合がある。
【００３５】
Ｂ材として、カルシウムアルミネート化合物、カルシウムアルミノシリケート化合物、凝結遅延剤、水を混合する際は、施工性を向上する観点から、Ｂ材を事前にスラリー化するとよい。スラリー化することにより、均一なゲル組成物を形成し、架橋割合が増大し、漏水箇所でも溶解しにくいヒドロゲル組成物を得ることができる。
【００３６】
Ｂ材をスラリー化するための水量は、水粉体比で、１５〜１００質量％が好ましく、３０〜７０質量％がより好ましい。ここで、粉体とは、カルシウムアルミノシリケート化合物、カルシウムアルミネート化合物、および凝結遅延剤をいう。１５質量％未満ではセメントスラリーが瞬結する場合がある。１００質量％を超えると架橋割合が減少し、ヒドロゲル組成物の弾性が不十分になる場合がある。
【００３７】
有機チタン化合物とポリビニルアルコールを含有するＡ材と、カルシウムアルミノシリケート化合物、カルシウムアルミネート化合物、凝結遅延剤、水を含有するＢ材を含有するヒドロゲル組成物を調製する場合、Ａ材とＢ材の合計１００質量部中、Ｂ材は５〜５０質量部が好ましく、１０〜４０質量部がより好ましい。５質量部未満では水中不分離抵抗性が低下し、さらにゲル組成物が膨潤し長期安定性に劣る場合がある。５０質量部を超えると強度が高くなりすぎて弾力性が損なわれる場合がある。
【００３８】
本発明で使用するヒドロゲル組成物は、水酸基やカルボキシル基を有する架橋剤を、本発明の効果を損なわない範囲で併用することができる。架橋剤としては、脂肪族アルデヒド類、芳香族アルデヒド類、トリメチロールメラミンなどのメチロール基を有する化合物、ホウ砂やホウ酸などのホウ素化合物、Ｚｒ、Ａｌなどが有機物質と結合した金属アルコキシド類、イソシアネート基を有する化合物などを使用することもできる。
【００３９】
本発明で使用するヒドロゲル組成物は、硬化体の強度や弾性率、密度をコントロールする目的で、フィラーを使用することができる。フィラーとしては、無機系や有機系のものが使用することができる。無機系としては、珪石、石灰石などの骨材、ベントナイトなどの粘土鉱物、ゼオライトなどのイオン交換体などが挙げられる。有機系材料としては、ビニロン繊維、アクリル繊維、炭素繊維などの繊維状物質、イオン交換樹脂などが挙げられる。これらを本発明の目的を阻害しない範囲で使用することができる。
【００４０】
本発明で使用するヒドロゲル組成物の混合装置としては、既存のいかなる装置も使用することができる。例えば、傾胴ミキサ、オムニミキサ、ヘンシェルミキサ、Ｖ型ミキサ、ナウタミキサなどが挙げられる。
【００４１】
本発明で使用するヒドロゲル組成物を用いた地盤補修方法としては、例えば、トンネルおよび下水管などの地下構造物周囲の空洞や土壌中に注入する方法が挙げられる。例えば、空洞や漏水が見られるコンクリート壁やコンクリート床版にドリルで穴を開け、注入プラグをセットした後、本発明で使用するヒドロゲル組成物を各種ポンプで注入し、空洞部を充填し、コンクリート背部や下部に遮水や免震に優れた弾性体を形成する方法が挙げられる。地上から空洞部や構造物周囲に注入管を挿入して、各種注入ポンプを用いて注入する方法も挙げられる。
【００４２】
以下、実施例で詳細に説明する。
【実施例】
【００４３】
「実験例１」
表１に示す割合のＰＶＡ水溶液とチタン水溶液をＴｉ／ＯＨモル比で０．１５になるよう混合したＡ材６５質量部と、表１に示す割合のカルシウムアルミノシリケート化合物とカルシウムアルミネート化合物と凝結遅延剤を水粉体比５０質量％に調整したＢ材３５質量部を混合し、ヒドロゲル組成物を調製した。調製前のＢ材の凝結始発時間の測定、ヒドロゲル組成物の水中不分離抵抗性試験を行った。結果を表１に示した。
【００４４】
「使用材料」
ＰＶＡ水溶液：電気化学工業社製、商品名「Ｋ１７」、重合度１７００、鹸化度９８．７ｍｏｌ％を水道水に加えて８０℃に加温し、固形分濃度１０％のＰＶＡ水溶液を調製した。
チタン水溶液：チタンラクテート、マツモトファインケミカル社製、商品名「ＴＣ−３２５」、水溶液中のチタン濃度５．５質量％、水溶液のｐＨ４．１
カルシウムアルミネート化合物：試作品。カルシウム原料（石灰石）とアルミニウム原料（ボーキサイト）を所定の割合で配合し、電気炉にて１５００℃で熱処理した後、急冷し、粉砕したもの。ＣａＯ２９％、Ａｌ２Ｏ３６５％、ＳｉＯ２３％、ＴｉＯ２３％、ＣａＯ／Ａｌ２Ｏ３モル比０．８、ガラス化率３０％、ブレーン比表面積５０００ｃｍ２／ｇ、密度３．０５ｇ／ｃｍ３
カルシウムアルミノシリケート化合物：試作品、ＣａＯ５０％、Ａｌ２Ｏ３４０％、ＳｉＯ２４％、その他６％、ＣａＯ／Ａｌ２Ｏ３モル比１．２、ガラス化率８０％、ブレーン比表面積６０００ｃｍ２／ｇ、密度３．０５ｇ／ｃｍ３
凝結遅延剤：スクロース（ショ糖）、一級試薬
水：水道水
【００４５】
「試験方法」
Ｂ材のスラリー凝結始発時間：水粉体比５０％のスラリーを調製してから、ＪＩＳ  Ａ  ６２０２に基づき凝結が始発するまでの時間を、貫入針で測定し、Ｂ材のスラリー凝結始発時間とした。
水中不分離抵抗性試験（目視観察）：純水を張った透明の水槽に、Ａ材、Ｂ材を１５秒混合攪拌した。攪拌して得られたヒドロゲル組成物を瞬時に投入し、水槽内の水の濁度を目視観察した。なお、水槽内の水量はヒドロゲル組成物の１００倍量とした。水槽の大きさは３０ｃｍ×５０ｃｍ×３０ｃｍのものを使用した。
水中不分離抵抗性試験（ＴＯＣ）：水中不分離抵抗性確認後の上澄み液を採取して全有機炭素濃度を、島津製作所社製、全有機炭素分析計、ＴＯＣ−ＶＣＳＨにて測定した。なお、サンプルは、ヒドロゲル組成物を純粋に浸漬してから３分後に採取した。
【００４６】
【表１】
0005468209.tif 000002
【００４７】
表１より以下のことが判った。カルシウムアルミノシリケート化合物を適量使用することにより、凝結始発時間が短くなり、水槽中でも濁りがなく、全有機炭素濃度が小さいという、効果が得られた。凝結遅延剤を適量使用することにより、同様の効果が得られた。
【００４８】
「実験例２」
表２に示す割合のＰＶＡ水溶液とチタン水溶液をＴｉ／ＯＨモル比で混合したＡ材６５質量部と、表１に示す割合のカルシウムアルミネート化合物とカルシウムアルミノシリケート化合物と凝結遅延剤を水粉体比５０質量％に調製したＢ材３５質量部を混合し、ヒドロゲル組成物を調製した。ヒドロゲル組成物の復元率、長さ変化率を測定した。結果を表１に示した。
【００４９】
「試験方法」
復元率：弾性を試験した。ヒドロゲル組成物を５×５×５ｃｍの型枠に流し込み、材齢１日で脱型し、市販の耐圧試験機を用いて上部から１ｃｍ裁荷した後、除荷した。除荷後の供試体の高さ（ｘｃｍ）を測定し、復元率を測定した。復元率は［１−（５−ｘ）］×１００（％）で算出し、弾性の指標とした。
長さ変化率：ヒドロゲル組成物を５×５×５ｃｍの型枠に流し込み、材齢１日で脱型し、これを基準とした。脱型後のヒドロゲル組成物を組成物表面積の１０倍量の水に浸漬させ、浸漬後１週間後の長さ変化率を測定した。
【００５０】
【表２】
0005468209.tif 000003
【００５１】
表２より以下のことが判った。Ｔｉ／ＯＨモル比を適量にすることにより、弾性が大きく、膨張が小さいという、効果が得られた。
【００５２】
「実験例３」
ＰＶＡ水溶液とチタン水溶液をＴｉ／ＯＨモル比０．１５で混合したＡ材と、カルシウムアルミネート化合物１００とカルシウムアルミノシリケート化合物１．０質量部と凝結遅延剤１．０質量部を水粉体比５０質量％に調製したＢ材を、表３に示す割合で混合し、ヒドロゲル組成物を調製した。ヒドロゲル組成物の水中不分離抵抗性、弾力性、長さ変化率を測定した。結果を表３に示した。
【００５３】
【表３】
0005468209.tif 000004
【００５４】
表３より以下のことが判った。Ａ材とＢ材を適量使用することにより、水槽中でも濁りがなく、全有機炭素濃度が小さく、弾性が大きく、膨張が小さいという、効果が得られた。
【産業上の利用可能性】
【００５５】
本発明で使用するヒドロゲル組成物は、ゲル化速度を調整するものである。本発明で使用するヒドロゲル組成物は、均一なゲル組成物を形成するものである。本発明で使用するヒドロゲル組成物は、湧水箇所や漏水箇所でも水中不分離抵抗性に優れ、水中に溶解しないことから、充填性が高い。本発明で使用するヒドロゲル組成物は、高範囲に地下構造物周囲に注入でき、有機物溶出量を下げることができる。